(57)【要約】【課題】沢感のある優れた外観を呈する時計用文字板を提供すること、また、当該時計用文字板を備えた時計を提供すること。【解決手段】時計用文字板１は、基板２上に、光を反射する機能を有する複数の鱗片状の粉末３１が配置され、複数の粉末３１の主面が異なる方向を向くようにする異方向配置部材４を基板２上に備えている。異方向配置部材４は、略球形状または略円柱形状をなすものであるのが好ましい。異方向配置部材４の高さは、５０〜２２０μｍであるのが好ましい。また、異方向配置部材４の高さをＸ［μｍ］、粉末３１の平均粒径をＹ［μｍ］としたとき、０．３≦Ｘ／Ｙ≦１．７の関係を満足するのが好ましい。【選択図】図２
2010107322.tif 000002
【特許請求の範囲】
【請求項１】
基板上に、光を反射する機能を有する複数の鱗片状の粉末が配置され、
複数の前記粉末の主面が異なる方向を向くようにする異方向配置手段を前記基板上に備えていることを特徴とする時計用文字板。
【請求項２】
前記粉末が分散媒中に分散した分散層を有する請求項１に記載の時計用文字板。
【請求項３】
前記層を構成する前記分散媒の屈折率をｎＭ、前記基板の構成材料の屈折率をｎＢとしたとき、｜ｎＭ−ｎＢ｜≦０．１８の関係を満足する請求項２に記載の時計用文字板。
【請求項４】
前記異方向配置手段は、前記基板が有する凹凸面である請求項１ないし３のいずれかに記載の時計用文字板。
【請求項５】
前記凹凸面は、規則的に設けられた凹凸を有するものである請求項４に記載の時計用文字板。
【請求項６】
前記異方向配置手段は、略円錐形状をなすものである請求項４または５に記載の時計用文字板。
【請求項７】
前記凹凸面の高低差は、５０〜２２０μｍである請求項４ないし６のいずれかに記載の時計用文字板。
【請求項８】
前記凹凸面の高低差をＸ［μｍ］、前記粉末の平均粒径をＹ［μｍ］としたとき、０．３≦Ｘ／Ｙ≦１．７の関係を満足する請求項１ないし７のいずれかに記載の時計用文字板。
【請求項９】
前記異方向配置手段は、前記基板上に、別体として設けられた異方向配置部材である請求項１ないし８のいずれかに記載の時計用文字板。
【請求項１０】
前記異方向配置部材は、略球形状または略円柱形状をなすものである請求項９に記載の時計用文字板。
【請求項１１】
前記異方向配置部材の高さは、５０〜２２０μｍである請求項９または１０に記載の時計用文字板。
【請求項１２】
前記異方向配置部材の高さをＸ［μｍ］、前記粉末の平均粒径をＹ［μｍ］としたとき、０．３≦Ｘ／Ｙ≦１．７の関係を満足する請求項９ないし１１のいずれかに記載の時計用文字板。
【請求項１３】
前記異方向配置部材の構成材料の屈折率をｎＯ、前記基板の構成材料の屈折率をｎＢとしたとき、｜ｎＯ−ｎＢ｜≦０．１８の関係を満足する請求項９ないし１２のいずれかに記載の時計用文字板。
【請求項１４】
時計用文字板の光の透過率は、２０％以上である請求項１ないし１３のいずれかに記載の時計用文字板。
【請求項１５】
請求項１ないし１４のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板には、視認性等の実用性が求められるとともに、装飾性（美的外観）も求められる。従来、時計用文字板としては、金属板を加工したものや、プラスチック製の基板上に塗装や金属めっき等を施したものが用いられてきた。
また、一般に、時計用の文字板には、時刻を示す等の機能を有する文字・数字（いわゆる時字等）、目盛、記号や、各種マーク等の指標が用いられている。このような指標の形成方法としては、広く、印刷法や、植字と称される植設材を取り付け固定する方法が用いられている。
その一方で、より優れた美的外観を有する時計用文字板、新規な外観を呈する時計用文字板を求める声も大きい。
【０００３】
また、メンテナンスの容易性や、省資源、省資源の観点から、ソーラー時計（太陽電池を備えた時計）の評価が高まっている。
ソーラー時計（太陽電池を備えた時計）用の文字板には、太陽電池が十分な起電力を発生するのに十分な光量の光を透過させる機能（光透過性）が求められる。このため、従来から、ソーラー時計用文字板としては、透明性の高いプラスチック性の部材が用いられてきた。ところが、プラスチックは、一般に、Ａｕ、Ａｇ等の金属材料等に比べて、高級感に欠け、美的外観に劣っている。このため、プラスチック製の基板上に、接着剤を介して、金属材料で構成され開口部が設けられた金属膜を貼着して得られる文字板が提案されている（例えば、特許文献１参照）。
【０００４】
しかしながら、このような文字板では、優れた光透過性と、美的外観とを両立することが困難であった。すなわち、光の透過性を確保するために、金属膜の開口率（金属膜を平面視したときにおける、金属膜全体に対して開口部の占める面積の割合）を比較的高くすると、開口部の存在が目立ってしまい、金属材料（金属膜）を用いているにもかかわらず、十分に優れた美的外観が得られない。ソーラー時計においては、一般に、太陽電池として黒色や暗紫色等の暗色を呈するものが用いられているが、ソーラー時計がこのような太陽電池を備えたものである場合、金属膜の開口部と開口部以外の部位（金属膜で被覆されている部位）との色調、明るさの違いが顕著となり、その結果、開口部の存在が非常に目立ち易くなり、時計に適用した場合における時計用文字板の美的外観は特に劣ったものとなる。一方、美的外観を向上させる目的で、金属膜の開口率を低くすると、光の透過率が低下し、太陽電池の発電効率が著しく低下する。また、上記のような文字板の製造方法は、生産性にも劣っている。
【０００５】
【特許文献１】特開平１１−３２６５４９号公報（第３頁右欄第３５行目〜第４頁左欄第１１行目参照）
【発明の開示】
【発明が解決しようとする課題】
【０００６】
本発明の目的は、光沢感のある優れた外観を呈する時計用文字板を提供すること、また、当該時計用文字板を備えた時計を提供することにある。
【課題を解決するための手段】
【０００７】
このような目的は、下記の本発明により達成される。
本発明の時計用文字板は、基板上に、光を反射する機能を有する複数の鱗片状の粉末が配置され、
複数の前記粉末の主面が異なる方向を向くようにする異方向配置手段を前記基板上に備えていることを特徴とする。
これにより、光沢感のある優れた外観を呈する時計用文字板を提供することができる。
【０００８】
本発明の時計用文字板では、前記粉末が分散媒中に分散した分散層を有することが好ましい。
これにより、時計用文字板の美的外観を特に優れたものとすることができる。また、時計用文字板の耐久性を優れたものとすることができる。
本発明の時計用文字板では、前記層を構成する前記分散媒の屈折率をｎＭ、前記基板の構成材料の屈折率をｎＢとしたとき、｜ｎＭ−ｎＢ｜≦０．１８の関係を満足することが好ましい。
これにより、時計用文字板の美的外観を特に優れたものとすることができる。
【０００９】
本発明の時計用文字板では、前記異方向配置手段は、前記基板が有する凹凸面であることが好ましい。
これにより、より容易かつ確実に時計用文字板の美的外観を優れたものとすることができる。
本発明の時計用文字板では、前記凹凸面は、規則的に設けられた凹凸を有するものであることが好ましい。
これにより、時計用文字板の美的外観を特に優れたものとすることができる。
【００１０】
本発明の時計用文字板では、前記異方向配置手段は、略円錐形状をなすものであることが好ましい。
これにより、時計用文字板の美的外観を特に優れたものとすることができる。
本発明の時計用文字板では、前記凹凸面の高低差は、５０〜２２０μｍであることが好ましい。
これにより、時計用文字板の美的外観を特に優れたものとすることができる。
【００１１】
本発明の時計用文字板では、前記凹凸面の高低差をＸ［μｍ］、前記粉末の平均粒径をＹ［μｍ］としたとき、０．３≦Ｘ／Ｙ≦１．７の関係を満足することが好ましい。
これにより、時計用文字板の美的外観を特に優れたものとすることができる。
本発明の時計用文字板では、前記異方向配置手段は、前記基板上に、別体として設けられた異方向配置部材であることが好ましい。
これにより、基板上に供給する異方向配置部材の量、異方向配置部材の大きさ等を選択することにより、時計用文字板の美的外観の多様性の幅を容易に広げることができ、多品目生産にも好適に対応することができる。
【００１２】
本発明の時計用文字板では、前記異方向配置部材は、略球形状または略円柱形状をなすものであることが好ましい。
これにより、時計用文字板の美的外観を特に優れたものとすることができる。
本発明の時計用文字板では、前記異方向配置部材の高さは、５０〜２２０μｍであることが好ましい。
これにより、時計用文字板の美的外観を特に優れたものとすることができる。
【００１３】
本発明の時計用文字板では、前記異方向配置部材の高さをＸ［μｍ］、前記粉末の平均粒径をＹ［μｍ］としたとき、０．３≦Ｘ／Ｙ≦１．７の関係を満足することが好ましい。
これにより、時計用文字板の美的外観を特に優れたものとすることができる。
本発明の時計用文字板では、前記異方向配置部材の構成材料の屈折率をｎＯ、前記基板の構成材料の屈折率をｎＢとしたとき、｜ｎＯ−ｎＢ｜≦０．１８の関係を満足することが好ましい。
これにより、時計用文字板の美的外観を特に優れたものとすることができる。
【００１４】
本発明の時計用文字板では、時計用文字板の光の透過率は、２０％以上であることが好ましい。
これにより、時計用文字板をソーラー時計に好適に適用することができる。
本発明の時計は、本発明の時計用文字板を備えたことを特徴とする。
これにより、光沢感のある優れた外観を呈する時計用文字板を備えた時計を提供することができる。また、時計用文字板は、時計全体としての外観に大きな影響を与えるため、上記のような時計用文字板を備えた時計は、全体としての美的外観に優れたものとなる。
【発明の効果】
【００１５】
本発明によれば、光沢感のある優れた外観を呈する時計用文字板を提供すること、また、当該時計用文字板を備えた時計を提供することができる。
【発明を実施するための最良の形態】
【００１６】
以下、本発明の好適な実施形態について、添付図面を参照しつつ説明する。なお、本明細書で参照する図面は、構成の一部を強調して示したものであり、実際の寸法等を正確に反映したものではない。
＜時計用文字板＞
（第１実施形態）
図１は、本発明の時計用文字板の第１実施形態を示す断面図である。
【００１７】
図１に示すように、本実施形態の時計用文字板１は、基板２と、光を反射する機能を有する複数の鱗片状の粉末（光沢性粉末）３１が分散した分散層３とを有している。
通常、時計用文字板１は、時計に組み込まれた状態において、図１中の上側が観察者側（外表面側）を向き、図１中の下側が内面側を向くようにして用いられるものである。以下の説明では、図１中の上側を「上側」、図１中の下側を「下側」という（図２についても同様）。
【００１８】
［基板］
基板２は、後に詳述するような粉末３１を含む分散層３を保持する機能を有するものであり、時計用文字板１の主要部をなすものである。
基板２は、いかなる材料で構成されたものであってもよいが、光透過性を有する材料で構成されたものであるのが好ましい。これにより、時計用文字板１の優れた美的外観とともに、優れた光透過性を有効に利用するソーラー時計用文字板（太陽電池を備えた時計が備える文字板）に好適に適用することができる。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。上記のような光の透過率は、例えば、光源として、白色蛍光灯（東芝社製、検査用蛍光灯  ＦＬ２０Ｓ−Ｄ６５）を用い、１０００ルクス下で、測定対象の基板と同一形状のソーラーセル（太陽電池）で発電した際の電流値（Ａ）に対する、当該ソーラーセルの光源側の面に測定対象である基板を載せた以外は、前記と同一の状態で発電した際の電流値（Ｂ）の比率（（Ｂ／Ａ）×１００［％］）を、採用することができる。また、後述する時計用文字板についての光の透過率についても、上記と同様にして求めることができる。以下、本明細書中において、特に断りのない限り、「光の透過率」とは、このような条件で求められる値のことを指す。
【００１９】
基板２の構成材料としては、例えば、各種プラスチック材料、各種ガラス材料等が挙げられるが、基板２は、主としてプラスチック材料で構成されたものであるのが好ましい。プラスチック材料は、一般に、成形性（成形の自由度）に優れており、種々の形状の時計用文字板１の製造に好適に適用することができる。また、基板２がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。以下の説明では、基板２が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２０】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２と分散層３との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００２１】
なお、基板２は、上記以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、基板２が着色剤を含む材料で構成されたものであると、時計用文字板１の色のバリエーションを広げることができる。
【００２２】
基板２は、各部位でその組成が実質的に均一な組成を有するものであってもよいし、部位によって組成の異なるものであってもよい。
本実施形態の時計用文字板１では、基板２の表面（上側の面）には、後述する粉末３１の主面が異なる方向を向くようにする異方向配置手段としての凹凸面２１が設けられている。
【００２３】
このように本発明では、時計用文字板が、光を反射する機能を有する複数の粉末の主面が異なる方向を向くようにする異方向配置手段を備えている。これにより、時計用文字板の美的外観を優れたものとすることができる。より具体的には、異なる方向を向くように配置された複数の粉末（光を反射する機能を有する粉末）により、時計用文字板に照射された光を様々な方向に反射することができ、ダイヤモンドやカットガラスが呈するような光沢感（キラキラ感）のある高級感にあふれた外観を呈するものとなる。また、単に、光を反射する材料を平面的に配した場合には、観察方向によって、その外観が著しく異なるものとなる（美的外観の視角依存性が大きいものとなる）が、本発明のように、異方向配置手段によって、光を反射する機能を有する複数の粉末が異なる方向を向くように配置することにより、時計用文字板の視角依存性を小さくすることができ、様々な方向、様々な角度から観察された場合であっても、安定して優れた美的外観を発揮することができる。
【００２４】
また、異方向配置手段を備えることにより、時計用文字板全体の美的外観を十分に優れたものとしつつ、時計用文字板全体としての光透過性を優れたものとすることができる。このため、本発明の時計用文字板は、ソーラー時計に好適に適用することができる。
異方向配置手段は、複数の粉末３１の主面が異なる方向を向くようにする機能を有するものであればいかなるものであってもよいが、本実施形態では、基板２が有する凹凸面２１である。これにより、より容易かつ確実に時計用文字板の美的外観を優れたものとすることができる。また、基板２と後述する分散層３との密着性を特に優れたものとすることができ、時計用文字板１の耐久性を特に優れたものとすることができる。
【００２５】
異方向配置手段としての凹凸面２１は、規則的に設けられた凹凸を有するものであるのが好ましい。これにより、時計用文字板１の美的外観を特に優れたものとすることができる。
また、異方向配置手段は、略角錐状、略円錐形状等いかなる形状をなすものであっても良いが、略円錐形状をなすものであるのが好ましい。これにより、時計用文字板１の美的外観を特に優れたものとすることができる。
【００２６】
凹凸面２１の高低差は、５０〜２２０μｍであるのが好ましく、７０〜１８０μｍであるのがより好ましい。これにより、粉末３１を効率よく様々な方向を向くものとすることができ、時計用文字板１の美的外観を特に優れたものとすることができる。
凹凸面２１の高低差をＸ［μｍ］、粉末３１の平均粒径をＹ［μｍ］としたとき、０．３≦Ｘ／Ｙ≦１．７の関係を満足するのが好ましく、０．５≦Ｘ／Ｙ≦１．５の関係を満足するのがより好ましい。このような関係を満足することにより、時計用文字板１の美的外観を特に優れたものとすることができる。
【００２７】
また、基板２の形状、大きさは、特に限定されず、通常、製造すべき時計用文字板１の形状、大きさに基づいて決定される。なお、図示の構成では、基板（基材）２は、平板状をなすものであるが、例えば、湾曲板状等をなすものであってもよい。
基板２の平均厚さは、特に限定されないが、１５０〜７００μｍであるのが好ましく、２００〜６００μｍであるのがより好ましく、２５０〜５００μｍであるのがさらに好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。また、基板２の厚さが前記範囲内の値であると、時計用文字板１が適用される時計が、厚型化するのを効果的に防止しつつ、時計用文字板１の機械的強度、形状の安定性等を十分に優れたものとすることができる。
また、基板２は、いかなる方法で成形されたものであってもよいが、基板２の成形方法としては、例えば、圧縮成形、押出成形、射出成形、光造形等が挙げられる。
【００２８】
［分散層］
基板２の凹凸面２１上には、光を反射する機能を有する複数の鱗片状の粉末３１が分散媒３２中に分散した分散層３が設けられている。
本発明において、時計用文字板は、異方向配置手段と、光を反射する機能を有する複数の鱗片状の粉末とを備えるものであればよいが、本実施形態のように、粉末３１は、分散層３中に分散したものであるのが好ましい。これにより、時計用文字板１の美的外観をより確実に特に優れたものとすることができる。また、時計用文字板１の耐久性を優れたものとすることができる。
【００２９】
粉末３１としては、鱗片状をなすものであればよいが、特に、略直方体状をなすものであるのが好ましい。言い換えると、粉末３１は、平面視した際の形状が、略長方形であるのが好ましい。これにより、時計用文字板１の美的外観を特に優れたものとすることができる。
粉末３１の平均粒径は、３０〜２００μｍであるのが好ましく、４０〜１８０μｍであるのがより好ましく、５０〜１６０μｍであるのがさらに好ましい。粉末３１の平均粒径が前記範囲内の値であると、光の透過性を十分に優れたものとしつつ、時計用文字板の美的外観を特に優れたものとすることができる。また、時計用文字板１の耐久性も特に優れたものとすることができる。本発明において、粉末の粒径とは、粉末を平面視したときの周囲長と同じ長さの周囲長を有する真円の直径の値を指す。より具体的に説明すると、粉末の平面視したときの形状が一辺の長さがａ［μｍ］の正方形である場合、当該粉末の粒径は、４ａ／π［μｍ］である。
【００３０】
粉末３１の平均厚さは、１０〜３０μｍであるのが好ましく、１２〜２８μｍであるのがより好ましく、１４〜２６μｍであるのがさらに好ましい。粉末３１の平均厚さが前記範囲内の値であると、粉末３１において、入射した光を確実に反射することができ、時計用文字板１の美的外観を特に優れたものとすることができる。
そして、本実施形態において、粉末３１は、プラスチック製の基部３１１上に金属薄膜３１２が設けられたものである。粉末３１がこのような構成のものであることにより、後に詳述するような製造方法において、粉末３１を含む組成物が、スクリーン版のメッシュを通過する際に、粉末３１が好適に弾性変形することができ、スクリーン版のメッシュで目詰まりを生じることが確実に防止される。そして、粉末３１をスクリーン版のメッシュを容易かつ確実に通過させることができ、かつ、基板２上に付与される組成物の各部位での粉末３１の含有率のばらつきを抑制することができる。したがって、時計用文字板１の生産性を優れたものとしつつ、得られる時計用文字板１の美的外観を優れたものとすることができる。特に、本実施形態では、粉末３１は、プラスチック製の基部３１１の両面に金属薄膜３１２が設けられたものである。これにより、後に詳述するような製造方法において、スクリーン版のメッシュを組成物が通過する際に、粉末３１がより好適に弾性変形することができ、スクリーン版のメッシュで目詰まりを生じることがより確実に防止される。また、粉末３１が上記のような構成を有するものであることにより、時計用文字板１の温度が変化した場合であっても、粉末３１が変形することが確実に防止される。その結果、時計用文字板１において、温度変化により、粉末３１と分散媒３２との密着性が低下したり、基板２と分散層３との密着性が低下することが確実に防止され、時計用文字板１の耐久性、信頼性を特に優れたものとすることができる。
【００３１】
基部３１１を構成するプラスチック材料としては、例えば、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができるが、基部３１１は、ポリエステル樹脂で構成されたものであるのが好ましい。これにより、時計用文字板１の生産性を特に優れたものとしつつ、得られる時計用文字板１の美的外観を特に優れたものとすることができる。
【００３２】
基部３１１の平均厚さは、７〜２９．９μｍであるのが好ましく、１０〜２７．８μｍであるのがより好ましい。これにより、時計用文字板１の生産性を特に優れたものとしつつ、時計用文字板１の美的外観および光透過性を特に優れたものとすることができる。
金属薄膜３１２を構成する金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇや、これらのうち少なくとも１種を含む合金（例えば、青銅、真鍮、洋白等）等が挙げられるが、中でも、Ｃｕ、Ａｌ、Ａｕ、Ｐｔ、Ａｇが好ましい。これにより、製造される時計用文字板１の美的外観を特に優れたものとすることができる。
【００３３】
金属薄膜３１２の平均厚さは、０．０１〜３．０μｍであるのが好ましく、０．０２〜２．０μｍであるのがより好ましい。金属薄膜３１２の平均厚さが前記範囲内の値であると、基部３１１の厚さが相対的に薄くなってしまうのを効果的に防止しつつ、粉末３１において金属薄膜３１２を構成する金属材料の質感を十分に発揮させることができる。これにより、時計用文字板１の生産性を特に優れたものとしつつ、時計用文字板１の美的外観を特に優れたものとすることができる。また、時計用文字板１の光透過性を特に優れたものとすることができる。
【００３４】
上記のような粉末３１は、以下のようにして製造されたものであるのが好ましい。すなわち、粉末３１は、プラスチック製のシート材（基部３１１の厚さに相当する厚さのシート材）上に、真空蒸着、スパッタリング、イオンプレーティング等の気相成膜法により、金属層（金属薄膜３１２の厚さに相当する金属層）を形成し、その後、所定の大きさ（粉末３１の平均粒径に相当する大きさ）に裁断することにより得られたものであるのが好ましい。これにより、基部３１１と金属薄膜３１２との密着性に優れ、美的外観に優れる粉末３１を容易かつ確実に得ることができる。
なお、図示の構成では、基部３１１の両側の表面（主面）に金属薄膜３１２が設けられているが、金属薄膜３１２は、基部３１１の一方の面のみに設けられていてもよい。
【００３５】
分散層３中における粉末３１の含有率は、５〜４０ｖｏｌ％であるのが好ましく、７〜３５ｖｏｌ％であるのがより好ましく、１０〜３３ｖｏｌ％であるのがさらに好ましい。分散層３中における粉末３１の含有率が前記範囲内の値であると、光の透過性を十分に優れたものとしつつ、時計用文字板１の美的外観を特に優れたものとすることができる。また、分散層３の基板２に対する密着性を特に優れたものとすることができる。
分散層３を構成する分散媒３２は、固体状をなしており、複数個の粉末３１が凝集してしまうのを防止する機能を有している。
【００３６】
分散媒３２は、いかなる材料で構成されたものであってもよいが、光透過性を有する材料で構成されたものであるのが好ましい。これにより、時計用文字板１の優れた美的外観とともに、優れた光透過性を有効に利用するソーラー時計用文字板（太陽電池を備えた時計が備える文字板）に好適に適用することができる。
分散媒３２は、樹脂材料で構成されたものであるのが好ましく、硬化性樹脂の硬化物で構成されたものであるのがより好ましい。これにより、分散層３の基板２との密着性を特に優れたものとし、時計用文字板１の耐久性を特に優れたものとすることができる。
【００３７】
分散層３を構成する分散媒３２の屈折率をｎＭ、前記基板の構成材料の屈折率をｎＢとしたとき、｜ｎＭ−ｎＢ｜≦０．１８の関係を満足するのが好ましく、｜ｎＭ−ｎＢ｜≦０．０７の関係を満足するのがより好ましい。このような関係を満足することにより、時計用文字板１の美的外観を特に優れたものとすることができる。
分散層３の平均厚さは、２５〜５００μｍであるのが好ましく、３０〜４００μｍであるのがより好ましく、４０〜３５０μｍであるのがさらに好ましい。
時計用文字板１の光の透過率は、２０％以上であるのが好ましく、３０％以上であるのがより好ましく、３５％以上であるのがさらに好ましい。これにより、時計用文字板をソーラー時計に好適に適用することができる。
【００３８】
（第２実施形態）
図２は、本発明の時計用文字板の第２実施形態を示す断面図である。
以下、第２実施形態の時計用文字板について、前述した実施形態との相違点を中心に説明し、同様の事項の説明については、その説明を省略する。
図２に示すように、本実施形態の時計用文字板１は、基板２と、基板２上に設けられた異方向配置部材（異方向配置手段）４と、光を反射する機能を有する複数の鱗片状の粉末（光沢性粉末）３１が分散した分散層３とを有している。すなわち、前述した実施形態では、異方向配置手段が基板の一部をなすものであったのに対し、本実施形態では、異方向配置手段が、基板とは別体として設けられたもの（異方向配置部材）である。このように、異方向配置手段としての異方向配置部材を、基板とは別体として備えることにより、基板上に供給する異方向配置部材の量、異方向配置部材の大きさ等を選択することにより、時計用文字板の美的外観の多様性の幅を容易に広げることができ、多品目生産にも好適に対応することができる。
【００３９】
［異方向配置部材］
異方向配置部材４は、いかなる形状を有するものであってもよく、例えば、略球形状、略円柱形状、略角柱状、繊維質で構成されたシート状のもの等を用いることができるが、略球形状または略円柱形状をなすものであるのが好ましい。これにより、時計用文字板１の美的外観を特に優れたものとすることができる。
【００４０】
異方向配置部材４の高さ（異方向配置部材４が略球形状または略円柱形状をなすものである場合には、その直径）は、５０〜２２０μｍであるのが好ましく、７０〜１８０μｍであるのがより好まし。異方向配置部材４の高さが前記範囲内の値であると、時計用文字板１の美的外観を特に優れたものとすることができる。
異方向配置部材４の高さをＸ［μｍ］、粉末３１の平均粒径をＹ［μｍ］としたとき、０．３≦Ｘ／Ｙ≦１．７の関係を満足するのが好ましく、０．５≦Ｘ／Ｙ≦１．５の関係を満足するのがより好ましい。このような関係を満足することにより、時計用文字板１の美的外観を特に優れたものとすることができる。
【００４１】
異方向配置部材４は、いかなる材料で構成されたものであってもよいが、光透過性を有する材料で構成されたものであるのが好ましい。これにより、時計用文字板１の優れた美的外観とともに、優れた光透過性を有効に利用するソーラー時計用文字板（太陽電池を備えた時計が備える文字板）に好適に適用することができる。
異方向配置部材４の構成材料としては、例えば、各種プラスチック材料、各種ガラス材料等が挙げられるが、基板２は、主としてプラスチック材料で構成されたものであるのが好ましい。プラスチック材料は、一般に、成形性（成形の自由度）に優れており、種々の形状の異方向配置部材４の製造に好適に適用することができる。また、異方向配置部材４がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。
【００４２】
異方向配置部材４を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２の成形の自由度が増す（成形のし易さが向上する）ため、より複雑な形状の異方向配置部材４であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
また、異方向配置部材４の構成材料の屈折率をｎＯ、基板２の構成材料の屈折率をｎＢとしたとき、｜ｎＯ−ｎＢ｜≦０．１８の関係を満足するのが好ましく、｜ｎＯ−ｎＢ｜≦０．０７の関係を満足するのがより好ましい。このような関係を満足することにより、時計用文字板１の美的外観を特に優れたものとすることができる。
【００４３】
＜時計用文字板の製造方法＞
（第１実施形態）
次に、上述した第１実施形態の時計用文字板１の製造方法について説明する。
図３は、本発明の時計用文字板の製造方法の第１実施形態を示す断面図である。
本実施形態の製造方法は、凹凸面２１を有する基板２を準備する基板準備工程（１ａ）と、基板２の凹凸面２１上に、粉末３１と硬化性樹脂とを含む組成物を付与する組成物付与工程（１ｂ）と、硬化性樹脂を硬化させ固体状の分散媒３２とし、分散層３を形成する分散層形成工程（１ｃ）とを有している。
【００４４】
［基板準備工程］
まず、凹凸面２１を有する基板２を準備する（１ａ）。
基板２としては、前述したようなものを用いることができる。
また、基板２の表面に対しては、後述する工程に先立ち、各種洗浄処理を施してもよい。これにより、例えば、基板２と分散層３との密着性を特に優れたものとすることができる。
【００４５】
［組成物付与工程］
次に、基板２の凹凸面２１側に、粉末３１と硬化性樹脂とを含む組成物を付与する（１ｂ）。
本工程で付与される組成物中の粉末３１は、基板２の凹凸面（異方向配置手段）２１に対応するように配向する。これにより、最終的に得られる時計用文字板１は、分散層３中に含まれる多数の粉末３１の主面が異なる方向を向く配置されたものとなる。
【００４６】
組成物の付与方法は、特に限定されず、例えば、スクリーン印刷法、タコ印刷法、インクジェット法、スピンコート法、刷毛塗り法等が挙げられる。中でも、スクリーン印刷法を用いることにより、時計用文字板１の生産性を優れたものとしつつ、より確実に、基板２上に配された複数の粉末３１の主面が、異なる方向を向くようにすることができる。また、基板２上において所定のパターンで、分散層３を形成する場合においては、所望の形状、パターンの分散層３を容易かつ確実に形成することができる。また、複数個の時計用文字板１を製造する場合において、個体間でのばらつきを防止しつつ、所定のパターンで繰り返し組成物を付与することができるため、品質の安定性に優れた時計用文字板１の大量生産に好適に適用することができる。
【００４７】
本実施形態では、組成物付与工程を、スクリーン印刷法を用いて行う場合について代表的に説明する。
スクリーン印刷は、ワイヤーにより構成されたメッシュを有するスクリーン版上に、組成物を配した状態で、スクリーン版の上面を、スキージで押圧することにより行う。
本工程で、基板２上に付与される組成物は、粉末３１と硬化性樹脂とを含むものである。
【００４８】
そして、本実施形態において、粉末３１は、プラスチック製の基部３１１上に金属薄膜３１２が設けられたものである。粉末３１がこのような構成のものであることにより、スクリーン版のメッシュを組成物が通過する際に、粉末３１が好適に弾性変形することができ、スクリーン版のメッシュで目詰まりを生じることが確実に防止される。そして、粉末３１をスクリーン版のメッシュを容易かつ確実に通過させることができ、かつ、基板２上に付与される組成物の各部位での粉末３１の含有率のばらつきを抑制することができる。したがって、時計用文字板１の生産性を優れたものとしつつ、得られる時計用文字板１の美的外観を優れたものとすることができる。特に、本実施形態では、粉末３１は、プラスチック製の基部３１１の両面に金属薄膜３１２が設けられたものである。これにより、スクリーン版のメッシュを組成物が通過する際に、粉末３１がより好適に弾性変形することができ、スクリーン版のメッシュで目詰まりを生じることがより確実に防止される。また、粉末３１が上記のような構成を有するものであることにより、時計用文字板１の製造過程において、基部３１１の構成材料の熱膨張率と、金属薄膜３１２の構成材料の熱膨張率との違いにより、粉末３１に反りが生じるのを確実に防止することができる。その結果、製造される時計用文字板１の美的外観を確実に優れたものとすることができる。また、時計用文字板１の温度が変化した場合であっても、粉末３１が変形することが確実に防止される。その結果、時計用文字板１において、温度変化により、粉末３１と硬化性樹脂により形成された分散媒３２との密着性が低下したり、基板２と分散層３との密着性が低下することが確実に防止され、時計用文字板１の耐久性、信頼性を特に優れたものとすることができる。
【００４９】
硬化性樹脂は、未硬化または半硬化の状態のものである。
硬化性樹脂としては、エネルギー線（例えば、熱（熱線）、光（紫外線等の可視光以外の光を含む）、電子線）により硬化する樹脂材料を用いることができ、例えば、熱硬化性樹脂、光硬化性樹脂、電子線硬化性樹脂等を用いることができる。硬化性樹脂として光硬化性樹脂を用いた場合、時計用文字板１の生産性を特に優れたものとすることができる。また、製造時における、時計用文字板１の構成材料の劣化等をより確実に防止することができ、製造される時計用文字板１の信頼性を特に優れたものとすることができる。
【００５０】
組成物は、上述した粉末３１および硬化性樹脂以外の成分を含むものであってもよい。このような成分としては、例えば、各種溶剤（粉末３１を分散（固／液分散）する分散媒や硬化性樹脂を溶解する溶媒として機能するもの）、分散剤、熱可塑性樹脂等が挙げられる。
そして、粉末３１および硬化性樹脂を含む組成物の２５℃における粘度は、８０００〜２００００ｃｐｓであるのが好ましい。組成物の粘度が前記範囲内の値であることにより、上記のような比較的大きな粉末３１（スクリーン版のメッシュ粗さに対して比較的大きい粉末３１）を含む組成物を、スクリーンのメッシュを通過させる際に、粉末３１を好適に弾性変形させ、目詰まりを生じたり、組成物中における粉末３１の分散状態が悪化するのを防止することができる。これに対し、組成物の粘度が小さすぎると、粉末３１を弾性変形させることが困難となり、また、粉末３１のメッシュへの目詰まりが発生し易くなる。また、組成物の粘度が大きすぎると、スクリーン印刷の効率（作業性）が著しく低下するとともに、上記のような粉末３１の弾性変形が生じにくくなる。その結果、時計用文字板１の生産性が低下するとともに、製造される時計用文字板１の美的外観を招く可能性がある。上記のように、粉末３１および硬化性樹脂を含む組成物の２５℃における粘度は、８０００〜２００００ｃｐｓであるのが好ましいが、１２０００〜１９０００ｃｐｓであるのがより好ましく、１５０００〜１８０００ｃｐｓであるのがさらに好ましい。これにより、上述したような効果はより顕著に発揮される。
【００５１】
本工程では、スクリーン版として、ワイヤーにより構成されたメッシュを備えたものを用いる。これにより、ワイヤー間の隙間から、組成物が基板２上に供給されるように構成されている。
そして、本工程で用いるスクリーン版は、少なくとも表面付近がポリ四フッ化エチレンで構成されたワイヤーを備え、メッシュ粗さが２０〜１２０番であり、かつ、ワイヤーの直径が５０〜１２０μｍであるものであるのが好ましい。これにより、スクリーン印刷の印刷速度を優れたものとしつつ、粉末３１がスクリーン版のメッシュを通過するに際して、粉末３１を好適に弾性変形させることができるとともに、メッシュを通過した後は、その形状を速やかに復元させることができる。その結果、製造される時計用文字板１においては、粉末３１により、光を効果的に反射することができ、時計用文字板１の美的外観を優れたものとすることができる。
【００５２】
上記のように、本工程で用いるスクリーン版は、少なくとも表面付近がポリ四フッ化エチレンで構成されたワイヤーを備えたものであるのが好ましいが、ワイヤー全体が、ポリ四フッ化エチレンで構成されたものであるのがより好ましい。これにより、上述したような効果はより顕著に発揮される。
また、上記のように、本工程で用いるスクリーン版のメッシュ粗さは、２０〜１２０番であるのが好ましいが、３０〜１００番であるのがより好ましく、５０〜７０番であるのがさらに好ましい。これにより、上述したような効果はより顕著に発揮される。
また、上記のように、本工程で用いるスクリーン版を構成するワイヤーの直径は、５０〜１２０μｍであるのが好ましいが、５０〜９０μｍであるのがより好ましく、６０〜７０μｍであるのがさらに好ましい。これにより、上述したような効果はより顕著に発揮される。
【００５３】
スキージの構成材料としては、例えば、ウレタン系ゴム、シリコーン系ゴム、各種合成ゴム、各種金属等を用いることができるが、中でも、ウレタン系ゴムが好ましい。
上記のように、所定の条件を満足する組成物を用いて、所定の条件でスクリーン印刷を行うことにより、スクリーン印刷を効率よく行うことででき、また、組成物がスクリーン版のメッシュを通過する際に、粉末３１を好適に弾性変形させるとともに、メッシュの通過後は速やかにその形状を復元させることができ、また、形成される分散層３において粉末３１を好適に配向させることができる。その結果、時計用文字板１の生産性を優れたものとしつつ、特に優れた美的外観を有する時計用文字板１を得ることができる。
【００５４】
［分散層形成工程］
次に、組成物を構成する硬化性樹脂を硬化させ、固体状の分散媒３２中に多数の粉末３１が分散(固／固分散)した分散層３とする（１ｃ）。これにより、時計用文字板１が得られる。このようにして形成される分散層３は、複数の粉末３１の主面が異なる方向を向いたものとなっているため、得られる時計用文字板１は、美的外観に優れている。また、分散層３は、粉末３１が分散した組成物を用いて製造されたものであるため、粉末３１が分散媒(硬化部)３２に確実に固定されており、時計用文字板１の使用時に粉末３１が脱落してしまうことが効果的に防止されている。したがって、時計用文字板１は、耐久性、信頼性にも優れたものとなる。
硬化性樹脂の硬化は、硬化性樹脂の種類に応じた方法により行う。例えば、硬化性樹脂が熱硬化性樹脂である場合には加熱により行い、硬化性樹脂が光硬化性樹脂である場合には、光（エネルギー線）の照射により行う。
【００５５】
（第２実施形態）
次に、上述した第２実施形態の時計用文字板１の製造方法について説明する。
図４は、本発明の時計用文字板の製造方法の第２実施形態を示す断面図である。
以下、第２実施形態の時計用文字板の製造方法について、前述した実施形態との相違点を中心に説明し、同様の事項の説明については、その説明を省略する。
【００５６】
本実施形態の製造方法は、基板２を準備する基板準備工程（２ａ）と、基板２上に、異方向配置部材４を配置する異方向配置部材配置工程（２ｂ）と、基板２の異方向配置部材４が付与された面側に粉末３１と硬化性樹脂とを含む組成物を付与する組成物付与工程（２ｃ）と、硬化性樹脂を硬化させ固体状の分散媒３２とし、分散層３を形成する分散層形成工程（２ｄ）とを有している。
【００５７】
すなわち、本実施形態の製造方法は、一旦基板２を準備した後に、基板２とは別体の異方向配置部材４を付与し、基板２の異方向配置部材４が付与された面側に粉末３１を含む組成物を付与する以外は、前述した実施形態と同様である。このように、異方向配置手段として、基板２とは別体の異方向配置部材４を用いることにより、基板２上に供給する異方向配置部材４の量、異方向配置部材４の種類、大きさ等を選択することにより、時計用文字板１の美的外観の多様性の幅を容易に広げることができ、多品目生産にも好適に対応することができる。また、複数個の時計用文字板１を製造する場合において、先に製造された時計用文字板１の外観を確認しつつ、異方向配置部材４の量、種類等を調整、変更することにより、時計用文字板１の製造の生産性を十分に高いものとしつつ、より高品質の時計用文字板１を製造することができる。
異方向配置部材配置工程においては、例えば、異方向配置部材４を単独で基板２上に付与してもよいし、異方向配置部材４が分散した分散液を基板２上に付与してもよい。
【００５８】
＜時計＞
次に、上述したような本発明の時計用文字板１を備えた本発明の時計の一例、特に、ソーラー時計の一例について説明する。
本発明の時計は、上述したような本発明の時計用文字板を有するものである。上述したように、本発明の時計用文字板は、装飾性（美的外観）に優れたものである。時計用文字板は時計を構成する各種部材の中でも、時計全体の外観に特に大きな影響を与える部材である。このため、上述したような時計用文字板を備えた時計は、全体としての美的外観が優れたものとなる。また、上述したように、本発明の時計用文字板は、光の透過性にも優れている。このため、上述したような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００５９】
図５は、本発明の時計（腕時計）の好適な実施形態を示す断面図である。
図５に示すように、本実施形態のソーラー時計としての腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられている。
【００６０】
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
図５中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００６１】
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６２】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００６３】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００６４】
上記のような携帯時計（腕時計）は、各種時計の中でも特に優れた耐久性（例えば、耐衝撃性等）が求められるものである。このため、優れた美的外観とともに、優れた耐久性が得られる時計用文字板１を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計にも適用することができる。
【００６５】
以上、本発明の好適な実施形態について説明したが、本発明は、これらに限定されるものではない。
例えば、本発明の時計用文字板は、上述したような方法を用いて製造されたものに限定されない。
また、本発明の時計用文字板を製造する際には、上述した以外の工程を設けてもよい。例えば、コート層を形成する工程を設けてもよい。これにより、例えば、色調等を調整し、時計用文字板の美的外観をさらに優れたものにしたり、時計用文字板全体としての、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。
【００６６】
また、上述した製造方法についての実施形態では、分散層３を形成する基板２として、時計用文字板１に対応する形状、大きさのものを用いる場合について中心的に説明したが、基板としてシート状の部材上に分散層を形成した後に、打ち抜き成形等により、前記シート状の部材を時計用文字板に加工してもよい。
また、前述した製造方法の実施形態では、分散層３が、硬化性樹脂の硬化物中に粉末３１が分散した構成を有するものである場合について代表的に説明したが、分散層３においては、硬化性樹脂の代わりに、例えば、熱可塑性樹脂やガラス材料が含まれるものであってもよい。
【００６７】
また、前述した実施形態では、基板の一方の面側に異方向配置手段、粉末が設けられた構成について代表的に説明したが、本発明の時計用文字板は、例えば、基板の両面側に異方向配置手段、粉末が設けられたものであってもよい。
また、前述した実施形態では、分散層３が基板２の全面に設けられる場合について中心的に説明したが、分散層３は、基板２の一部（例えば、時字等の指標に対応する部位）にのみ設けられるものであってもよい。時計用文字板の指標が上述したような異方向配置手段および粉末を含んで構成されるものである場合、植字と称される植設材を取り付け固定する場合に比べて、衝撃等に対する安定性（固定力）に優れたものとなる。
【実施例】
【００６８】
次に、本発明の具体的実施例について説明する。
１．時計用文字板の製造
（実施例１）
以下に示すような方法により、腕時計用文字板（ソーラー時計用文字板）を製造した。
まず、ポリカーボネートを用いて、射出成形により、腕時計用文字板（ソーラー時計用文字板）の形状を有する母材を作製し、その後、必要箇所を型抜きし、不要なバリ等を切削、研磨することにより基板を得た。得られた基板は、略円盤状をなし、直径：２７ｍｍ×厚さ：３００μｍであった。また、得られた基板は、一方の主面に、高さ：１５０［μｍ］、底面積：１５０×１５０×π［μｍ２］の円錐形状の多数の凸部（異方向配置手段）が、基板を平面視した際に、ハニカム状に配置されたもの（連続的に多数個の正三角形が配されたパターンにおいて各正三角形の頂点に前記円錐の底面の中心が位置するもの）であった。隣接する凸部のピッチは、３００μｍであった。
【００６９】
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
このようにして洗浄を行った基板の凹凸面（異方向配置手段を有する面）に、スクリーン印刷により、光沢性粉末と未硬化の硬化性樹脂（紫外線硬化性樹脂）とを含む組成物を付与した（組成物付与工程）。組成物を構成する光沢性粉末としては、ポリエステル樹脂（ＰＥＴ）で構成されたシート材（平均厚さ：２０μｍ）の両面に、真空蒸着により、Ａｌで構成された金属層を形成した後、このシート材を正方形状に裁断したものを用いた。光沢性粉末の平均粒径は、１２７μｍであった。また、ポリエステル樹脂で構成されたシート材の両面に設けられた金属層（金属薄膜）の平均厚さは、いずれも、０．５μｍであった。また、ポリエステル樹脂で構成されたシート材の両面に設けられた金属層（金属薄膜）中におけるＡｌ含有率は、いずれも、９９．９ｗｔ％以上であった。また、本工程で用いた組成物の２５℃における粘度は、１７０００ｃｐｓであった。また、スクリーン版としては、ポリ四フッ化エチレンからなるワイヤーで構成されたメッシュを備え、メッシュ粗さが７０番、ワイヤーの直径が６０μｍのものを用いた。また、スキージとしては、ウレタン系ゴムで構成されたものを用いた。
【００７０】
次に、基板の組成物が付与された面（凹凸面）側から、紫外線を照射することにより、硬化性樹脂を硬化させ、光沢性粉末が硬化性樹脂の硬化物中に分散した分散層を形成した（分散層形成工程）。これにより、図１に示すような腕時計用文字板（ソーラー時計用文字板）が得られた。形成された分散層の平均厚さは、２００μｍであった。また、このようにして製造された時計用文字板においては、分散層中に含まれる複数の粉末が互いに異なる方向を向いていた。
なお、基板、分散層、光沢性粉末の厚さ等は、ＪＩＳ  Ｈ  ５８２１で規定される顕微鏡断面試験方法に従い測定した。
【００７１】
（実施例２〜６）
表１に示すような構成となるようにした以外は、前記実施例１と同様にして腕時計用文字板（ソーラー時計用文字板）を製造した。
（実施例７）
以下に示すような方法により、腕時計用文字板（ソーラー時計用文字板）を製造した。
まず、ポリカーボネートを用いて、射出成形により、腕時計用文字板（ソーラー時計用文字板）の形状を有する母材を作製し、その後、必要箇所を型抜きし、不要なバリ等を切削、研磨することにより基板を得た。得られた基板は、略円盤状をなし、直径：２７ｍｍ×厚さ：３００μｍであった。また、得られた基板は、両側の主面が十分に平滑なものであった（表面粗さＲａが０．１μｍ以下）。
【００７２】
次に、この基板を洗浄した。基板の洗浄としては、まず、プラスチック用中性洗剤で３０秒間洗浄を行い、その後、中和を１０秒間、水洗を３０秒間、純水洗浄を６０秒間行った。その後、オーブン（８０℃）で２０分間乾燥した。
このようにして洗浄を行った基板の一方の主面上の全体に、均一に、直径：１００μｍの球形状をなし、ポリカーボネートで構成された異方向配置部材を配置した（異方向配置部材配置工程）。
【００７３】
次に、基板の異方向配置部材が付与された側の面に、スクリーン印刷により、光沢性粉末と未硬化の硬化性樹脂（紫外線硬化性樹脂）とを含む組成物を付与した（組成物付与工程）。組成物を構成する光沢性粉末としては、ポリエステル樹脂（ＰＥＴ）で構成されたシート材（平均厚さ：２０μｍ）の両面に、真空蒸着により、Ａｌで構成された金属層を形成した後、このシート材を正方形状に裁断したものを用いた。光沢性粉末の平均粒径は、１２７μｍであった。また、ポリエステル樹脂で構成されたシート材の両面に設けられた金属層（金属薄膜）の平均厚さは、いずれも、０．５μｍであった。また、ポリエステル樹脂で構成されたシート材の両面に設けられた金属層（金属薄膜）中におけるＡｌ含有率は、いずれも、９９．９ｗｔ％以上であった。また、本工程で用いた組成物の２５℃における粘度は、１７０００ｃｐｓであった。また、スクリーン版としては、ポリ四フッ化エチレンからなるワイヤーで構成されたメッシュを備え、メッシュ粗さが７０番、ワイヤーの直径が６０μｍのものを用いた。また、スキージとしては、ウレタン系ゴムで構成されたものを用いた。
【００７４】
次に、基板の組成物が付与された面（凹凸面）側から、紫外線を照射することにより、硬化性樹脂を硬化させ、光沢性粉末が硬化性樹脂の硬化物中に分散した分散層を形成した（分散層形成工程）。これにより、図１に示すような腕時計用文字板（ソーラー時計用文字板）が得られた。形成された分散層の平均厚さは、２００μｍであった。また、このようにして製造された時計用文字板においては、分散層中に含まれる複数の粉末が互いに異なる方向を向いていた。
【００７５】
（実施例８〜１２）
表１に示すような構成となるようにした以外は、前記実施例７と同様にして腕時計用文字板（ソーラー時計用文字板）を製造した。
【００７６】
（比較例１）
異方向配置部材配置工程を省略した以外は、前記実施例７と同様にして腕時計用文字板（ソーラー時計用文字板）を製造した。
なお、前記各実施例および比較例で用いた基板は、光源として白色蛍光灯（東芝社製、検査用蛍光灯  ＦＬ２０Ｓ−Ｄ６５）を用いた際の、可視光の透過率が、いずれも、８０％以上であった。
【００７７】
各実施例および比較例の腕時計用文字板（ソーラー時計用文字板）の構成等を表１にまとめて示す。なお、表中、ポリカーボネートをＰＣ、アクリロニトリル−ブタジエン−スチレン共重合体（ＡＢＳ樹脂）をＡＢＳ、ポリエチレンテレフタレートをＰＥＴ、アクリル系樹脂をＰＭＭＡで示した。また、分散層の分散媒の屈折率をｎＭ、基板の構成材料の屈折率をｎＢ、異方向配置部材の構成材料の屈折率をｎＯで示した。また、異方向配置手段として基板の凹凸面を有するものについては、凹凸面の高低差をＸ［μｍ］で示し、異方向配置手段として異方向配置部材（基板とは別体）を有するものについては、異方向配置部材の高さをＸ［μｍ］で示し、粉末（光沢性粉末）の平均粒径をＹ［μｍ］で示した。また、時計用文字板の各部位における表１に示した材料の含有率は、いずれも、９９ｗｔ％以上であった。
【００７８】
【表１】
2010107322.tif 000003
【００７９】
２．腕時計用文字板（ソーラー時計用文字板）の外観評価
前記各実施例および比較例で製造した各時計用文字板について、黒色の太陽電池上に、基板の分散層が設けられた側の面が対向するように配置し、このような状態で、基板の分散層が設けられた面側から、目視による観察を行い、これらの外観を以下の７段階の基準に従い、評価した。目視による観察は、基板の法線方向（視角０°の方向）、基板の法線から７０°だけ傾斜した方向（視角７０°の方向）から行い、それぞれの方向について評価した。
【００８０】
Ａ：極めて優れた外観を有している。
Ｂ：非常に優れた外観を有している。
Ｃ：優れた外観を有している。
Ｄ：良好な外観を有している。
Ｅ：外観がやや不良。
Ｆ：外観が不良。
Ｇ：外観が極めて不良。
【００８１】
３．腕時計用文字板（ソーラー時計用文字板）の外観の視角依存性
まず、前記各実施例および比較例で製造した各時計用文字板について、黒色の太陽電池上に、基板の分散層が設けられた側の面が対向するように配置した。このような状態で、基板の分散層が設けられた面側の基板の法線方向（視角０°の方向）についての輝度Ｌ０［ｃｄ／ｍ２］、基板の法線から７０°だけ傾斜した方向（視角７０°の方向）についての輝度Ｌ７０［ｃｄ／ｍ２］を測定し、時計用文字板の外観の視角依存性を以下の５段階の基準に従い、評価した。
【００８２】
Ａ：Ｌ７０／Ｌ０が０．９０以上。
Ｂ：Ｌ７０／Ｌ０が０．８５以上０．９０未満。
Ｃ：Ｌ７０／Ｌ０が０．８０以上０．８５未満。
Ｄ：Ｌ７０／Ｌ０が０．７０以上０．８０未満。
Ｅ：Ｌ７０／Ｌ０が０．７０未満。
【００８３】
４．腕時計用文字板（ソーラー時計用文字板）の光透過性評価
前記各実施例および比較例で製造した各時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の５段階の基準に従い、評価した。光透過率が大きいほど、時計用文字板の光透過性は優れたものであるといえる。なお、時計用文字板は、基板の分散層が設けられた面側が白色蛍光灯（光源）側を向くように、太陽電池に重ね合わせた。また、白色蛍光灯としては、白色蛍光灯（東芝社製、検査用蛍光灯  ＦＬ２０Ｓ−Ｄ６５）を用いた。
【００８４】
Ａ：３２％以上。
Ｂ：２６％以上３２％未満。
Ｃ：２０％以上２６％未満。
Ｄ：１５％以上２０％未満。
Ｅ：１５％未満。
【００８５】
５．電波透過性の評価
前記各実施例および比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、腕時計用文字板を組み込み、この状態での電波の受信感度を測定した。このとき、時計用文字板は、基板の分散層が設けられた側の面が外表面側を向くようにした。
【００８６】
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
【００８７】
６．耐久性評価
前記各実施例および比較例で製造した各腕時計用文字板について、以下に示すような熱サイクル試験を行い、耐久性を評価した。
まず、腕時計用文字板を、１５℃の環境下に１時間、次いで、７０℃の環境下に２時間、次いで、１５℃の環境下に１時間、次いで、−２５℃の環境下に２時間静置した。その後、再び、環境温度を１５℃に戻し、これを１サイクル（６時間）とし、このサイクルを合計４回繰り返した（合計２４時間）。
その後、腕時計用文字板の外観を目視により観察し、これらの外観を以下の４段階の基準に従い、評価した。
【００８８】
Ａ：分散層、粉末の浮き、剥がれ等が全く認められない。
Ｂ：分散層、粉末の浮きがほとんど認められない。
Ｃ：分散層、粉末の浮きがはっきりと認められる。
Ｄ：分散層、粉末のひび割れ、剥離がはっきりと認められる。
これらの結果を表２に示す。
【００８９】
【表２】
2010107322.tif 000004
【００９０】
表２から明らかなように、本発明の時計用文字板は、いずれも、優れた美的外観を有するとともに、視角依存性が小さく、さまざまな方向、角度から観察した場合においても優れた美的外観を呈するものであった。また、本発明の時計用文字板は、光の透過性にも優れていた。また、本発明の時計用文字板は、耐久性にも優れていた。また、本発明の時計用文字板は、電波の透過性にも優れていた。また、本発明では、優れた生産性で時計用文字板を製造することができた。
これに対し、比較例では、満足な結果が得られなかった。
また、各実施例および比較例で得られた時計用文字板を用いて、図５に示すような時計（ソーラー時計）を組み立てた。このようにして得られた各時計について、上記と同様の試験、評価を行ったところ、上記と同様の結果が得られた。
【図面の簡単な説明】
【００９１】
【図１】本発明の時計用文字板の第１実施形態を示す断面図である。
【図２】本発明の時計用文字板の第２実施形態を示す断面図である。
【図３】本発明の時計用文字板の製造方法の第１実施形態を示す断面図である。
【図４】本発明の時計用文字板の製造方法の第２実施形態を示す断面図である。
【図５】本発明の時計（腕時計）の好適な実施形態を示す断面図である。
【符号の説明】
【００９２】
１…時計用文字板  ２…基板  ２１…凹凸面  ３…分散層  ３１…粉末（光沢性粉末）  ３１１…基部  ３１２…  金属薄膜  ３２…分散媒（硬化部）  ４…異方向配置部材  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
2010107322.tif 000005
【図２】
2010107322.tif 000006
【図３】
2010107322.tif 000007
【図４】
2010107322.tif 000008
【図５】
2010107322.tif 000009